【手続補正書】
【提出日】平成15年2月25日(2003.2.25)
【手続補正１】
【補正対象書類名】明細書
【補正対象項目名】特許請求の範囲
【補正方法】変更
【補正の内容】
【特許請求の範囲】
【請求項１】
約０．１５ｍｍｏｌ／ｍｌより大きい高分子鎖の絡み合い密度（Ｖｅ）及び約７．５より小さい特性比（Ｃ∞）を備えた擬延性のプラスチック、並びに２０乃至２００ｎｍの平均粒度を備えたゴム粒子を含み、
前記ゴム粒子の前記プラスチックに対する重量比は、０．５：９９．５乃至７０：３０である、高い靭性を備えたプラスチック。
【請求項２】
前記擬延性のプラスチックは、ポリプロピレン、ポリエチレン、ポリアミド、ポリオキシメチレン、ポリカルボナート、ポリエステル、ポリフェニレンオキシド、及びポリウレタンから選択されることを特徴とする請求項１記載の高い靭性を備えたプラスチック。
【請求項３】
前記ゴム粒子の前記平均粒度は、５０乃至１５０ｎｍの範囲にあることを特徴とする請求項１記載の高い靭性を備えたプラスチック。
【請求項４】
前記ゴム粒子の前記プラスチックに対する前記重量比は、５：９５乃至５０：５０であることを特徴とする請求項１記載の高い靭性を備えたプラスチック。
【請求項５】
前記ゴム粒子は、均質なミクロ構造を備えたゴム粒子であることを特徴とする請求項１乃至４いずれか１項記載の高い靭性を備えたプラスチック。
【請求項６】
前記ゴム粒子は、６０重量パーセント以上のゲルの含有量を備えた架橋したゴム粒子であることを特徴とする請求項５記載の高い靭性を備えたプラスチック。
【請求項７】
前記ゴム粒子は、十分に加硫された粉末状のゴムであることを特徴とする請求項６記載の高い靭性を備えたプラスチック。
【請求項８】
前記十分に加硫された粉末状のゴムは、次の材料、十分に加硫された粉末状の天然ゴム、十分に加硫された粉末状のブタジエン−スチレンゴム、十分に加硫された粉末状のカルボキシル基をもつブタジエン−スチレンゴム、十分に加硫された粉末状のブタジエン−アクリロニトリルゴム、十分に加硫された粉末状のカルボキシル基をもつブタジエン−アクリロニトリルゴム、十分に加硫された粉末状のクロロブタジエンゴム、十分に加硫された粉末状のポリブタジエンゴム、十分に加硫された粉末状のシリコーンゴム、及び十分に加硫された粉末状のアクリルゴムの少なくとも一つから選択されることを特徴とする請求項７記載の高い靭性を備えたプラスチック。
【請求項９】
約０．１５ｍｍｏｌ／ｍｌより大きい高分子鎖の絡み合い密度（Ｖｅ）及び約７．５より小さい特性比（Ｃ∞）を備えた擬延性のプラスチックを、２０乃至２００ｎｍの平均粒度を有するゴム粒子と混ぜることを含み、
前記ゴム粒子の前記プラスチックに対する重量比は、０．５：９９．５乃至７０：３０である、請求項１乃至８いずれか１項記載の高い靭性を備えたプラスチックを調製する方法。
【請求項１０】
前記ゴム粒子は、十分に加硫された粉末状のゴムであることを特徴とする請求項９記載の方法。
【請求項１１】
前記十分に加硫された粉末状のゴムは、乾燥した架橋した粉末の形態で、又は乾燥することなしに架橋したゴムラテックスの形態で添加されることを特徴とする請求項１０記載の方法。
【請求項１２】
結晶性プラスチック、及び２０乃至５００ｎｍの平均粒度を備えたゴム粒子を含み、
前記プラスチックの基材に添加される前記ゴム粒子の量は、１００重量部の前記プラスチックの基材を基準として０．３乃至５重量部である、高い剛性及び高い靭性の両方を備えたプラスチック。
【請求項１３】
前記結晶性プラスチックは、ポリプロピレン、ポリエチレン、ポリアミド、ポリオキシメチレン、ポリブチレンテレフタラート、及びポリエチレンテレフタラートから選択されることを特徴とする請求項１２記載の高い剛性及び高い靭性の両方を備えたプラスチック。
【請求項１４】
前記ゴム粒子の前記平均粒度は、５０乃至３００ｎｍの範囲にあることを特徴とする請求項１２記載の高い剛性及び高い靭性の両方を備えたプラスチック。
【請求項１５】
前記プラスチックの基材に添加される前記ゴム粒子の量は、１００重量部の前記プラスチックを基準として０．５乃至２部であることを特徴とする請求項１２記載の高い剛性及び高い靭性の両方を備えたプラスチック。
【請求項１６】
前記ゴム粒子は、均質なミクロ構造を備えたゴム粒子であることを特徴とする請求項１２乃至１５いずれか１項記載の高い剛性及び高い靭性の両方を備えたプラスチック。
【請求項１７】
前記ゴム粒子は、６０重量パーセント以上のゲルの含有量を備えた架橋したゴム粒子であることを特徴とする請求項１６記載の高い剛性及び高い靭性の両方を備えたプラスチック。
【請求項１８】
前記ゴム粒子は、十分に加硫された粉末状のゴムであることを特徴とする請求項１７記載の高い剛性及び高い靭性の両方を備えたプラスチック。
【請求項１９】
前記十分に加硫された粉末状のゴムは、次の材料、十分に加硫された粉末状の天然ゴム、十分に加硫された粉末状のブタジエン−スチレンゴム、十分に加硫された粉末状のカルボキシル基をもつブタジエン−スチレンゴム、十分に加硫された粉末状のブタジエン−アクリロニトリルゴム、十分に加硫された粉末状のカルボキシル基をもつブタジエン−アクリロニトリルゴム、十分に加硫された粉末状のクロロブタジエンゴム、十分に加硫された粉末状のポリブタジエンゴム、十分に加硫された粉末状のシリコーンゴム、及び十分に加硫された粉末状のアクリルゴムから選択される少なくとも一つであることを特徴とする請求項１８記載の高い剛性及び高い靭性の両方を備えたプラスチック。
【請求項２０】
結晶性プラスチックを２０乃至５００ｎｍの平均粒度を有するゴム粒子と混ぜることを含み、
前記プラスチックの基材に添加される前記ゴム粒子の量は、１００重量部の前記プラスチックの基材を基準として０．３乃至５重量部である、請求項１２乃至１９いずれか１項記載の高い剛性及び高い靭性の両方を備えたプラスチックを調製する方法。
【請求項２１】
前記ゴム粒子は、十分に加硫された粉末状のゴムであることを特徴とする請求項２０記載の方法。
【請求項２２】
前記十分に加硫された粉末状のゴムは、乾燥した架橋した粉末の形態で、又は乾燥することなしに架橋したゴムラテックスの形態で添加されることを特徴とする請求項２１記載の方法。
【手続補正２】
【補正対象書類名】明細書
【補正対象項目名】００４３
【補正方法】変更
【補正の内容】
【００４３】
【表３】
2004509226.tif 000001
例９：
十分に加硫された粉末状のブチル＝アクリラートゴム（以下のように得られる、Ｂｅｉｊｉｎｇ  Ｏｒｉｅｎｔａｌ  Ｃｈｅｍｉｃａｌ  Ｆａｃｔｏｒｙから入手可能なブチル＝アクリラートゴムラテックスＢＣ−０１に、乾燥重量のブチル＝アクリラートゴムラテックスを主材料とした、架橋補助剤として使用される３パーセントのイソオクチル＝アクリラートを添加する。混合物に、２．５メガラドである吸収線量で放射線照射加硫を受けさせ、次に噴霧乾燥を受けさせる。得られた粉末状のゴムは、１００ｎｍの平均粒度及び８７．７パーセントのゲルの含有量を有する。）及びポリカルボナート（１４１Ｒ、アメリカにおけるＧｅｎｅｒａｌ  Ｅｌｅｃｔｒｏｎｉｃｓ  Ｃｏ．）を均一に混合する。ブレンド及びペレット成形を、押出機の各ゾーンに対する温度がそれぞれ２６５℃、２７０℃、２７５℃、２７５℃、２７０℃、及び２６５℃（ダイ温度）である（ドイツにおけるＷｅｒｎｅｒ＆Ｐｆｌｅｉｄｅｒｅｒ  Ｃｏ．によって製造される）ＺＳＫ−２５二軸スクリュー押出機において実行する。具体的な調合物を表４に挙げ、ここで、十分に加硫された粉末状のブチル＝アクリラートゴム及びポリカルボナートの成分の含有量を、重量部で測定する。ペレットを乾燥させ、標準試験片に射出成形し、次に機械的性質に関する様々な試験を受けさせる。試験規格及び得られた結果を表４に挙げる。